ЧЕРЕПИЧНАЯ ГЛАЗУРЬ
TILE GLASE

Изобретение относится к промышленности строительных материалов и касается составов глазурей для нанесения на керамическую черепицу.
Известна черепичная глазурь, содержащая вес.ч.: глина 45; кварцевый песок 6,7; мел 2,5; свинцовый глет 40; окись железа 9,7; пиролюзит 7,5 [1]. Такая глазурь не является экологически безопасной, поскольку содержит токсичный компонент - свинцовый глет.
Задача изобретения состоит в получении экологически безопасной черепичной глазури.
Технический результат достигается тем, что черепичная глазурь, включающая глину, кварцевый песок, мел, дополнительно содержит кальцинированную соду и криолит при следующем соотношении компонентов, вес.ч.: глина 5-7; кварцевый песок 70-74; мел 5-7; кальцинированная сода 5-7; криолит 9-11.
Составы глазури приведены в таблице.
Компоненты
Содержание, вес.ч. в составах
1
2
Глина
5
7
Кварцевый песок
74
70
Мел
5
7
Кальцинированная сода
7
5
Криолит
9
11
Глазурь получают следующим образом.
Подготавливают и дозируют компоненты, например, согласно выбранному из таблицы составу. Берут, например, 5 кг глины (используемой в производстве черепицы, подлежащей глазурованию), 74 кг кварцевого песка (промытого и высушенного), 5 кг мела, 7 кг кальцинированной соды, 9 кг криолита. Кварцевый песок, мел, кальцинированную соду и криолит сплавляют при температуре 1350-1450°С, расплав гранулируют в воду. Полученную фритту подвергают помолу с добавкой глины по полного прохождения через сетку 008. Подготавливают глазурную суспензию с влажностью 45-55%. Суспензию наносят в виде тонкого слоя на поверхность обожженной черепицы и обжигают при температуре 850-950°С.
Черепичная глазурь образует экологически безопасное защитно-декоративное стекловидное покрытие.
Источники информации
1. Гехт Г. Керамика / Пер. с нем. - Л.-М.: Главная редакция химической литературы, 1938. - С.177.